(57)【要約】【課題】耐ブロッキング性、耐凍害性、耐水性、耐マッドクラック性及び耐候性に優れた塗膜を形成できる水性被覆材、及びこれを得るためのエマルションの製造方法の提供。【解決手段】アニオン性界面活性剤（I）及びノニオン性界面活性剤（II）の存在下で、エチレン性不飽和単量体（ａ）を１段以上で乳化重合して重合体（Ａ）を形成し、その後に、エチレン性不飽和単量体（ｂ）を加え、乳化重合して重合体（Ｂ）を形成する方法であって、アニオン性界面活性剤（I）とノニオン性界面活性剤（II）の質量比が、（I）：（II）＝４：１〜１：４であり、且つアニオン性界面活性剤（I）及びノニオン性界面活性剤（II）の総量が、乳化重合に使用するエチレン性不飽和単量体（ａ）とエチレン性不飽和単量体（ｂ）との合計質量１００質量部に対し、０．５〜２．５質量部であるエマルションの製造方法、およびこれより得られるエマルションを含む水性被覆材。【選択図】なし【特許請求の範囲】
【請求項１】
アニオン性界面活性剤（Ｉ）及びノニオン性界面活性剤（ＩＩ）の存在下で、エチレン性不飽和単量体（ａ）を１段以上で乳化重合して重合体（Ａ）を形成し、その後に、エチレン性不飽和単量体（ａ）とは組成の異なるエチレン性不飽和単量体（ｂ）を加え、乳化重合して重合体（Ｂ）を形成するエマルションの製造方法であって、
前記アニオン性界面活性剤（Ｉ）と前記ノニオン性界面活性剤（ＩＩ）の質量比が、（Ｉ）：（ＩＩ）＝４：１〜１：４であり、且つアニオン性界面活性剤（Ｉ）及びノニオン性界面活性剤（ＩＩ）の総量が、前記乳化重合に使用するエチレン性不飽和単量体（ａ）とエチレン性不飽和単量体（ｂ）との合計質量１００質量部に対し、０．５〜２．５質量部であるエマルションの製造方法。
【請求項２】
前記エチレン性不飽和単量体（ａ）は、溶解性パラメータ（ＳＰ値）が２０〜３０（Ｊ／ｃｍ３）１／２のエチレン性不飽和単量体（ｃ）を７５〜１００質量％含んでおり、該エチレン性不飽和単量体（ｃ）は少なくともメチルメタクリレートを含み、該メチルメタクリレートの含有量が、前記乳化重合に使用するエチレン性不飽和単量体（ａ）とエチレン性不飽和単量体（ｂ）との合計質量を基準として、３０質量％以上である請求項１に記載のエマルションの製造方法。
【請求項３】
前記重合体（Ａ）の乳化重合及び／又は前記重合体（Ｂ）の乳化重合が、ポリオルガノシロキサン重合体（Ｘ）を含む水性分散液中で行われる請求項１または２に記載のエマルションの製造方法。
【請求項４】
請求項１〜３のいずれかに記載のエマルションの製造方法で得られるエマルションを含む水性被覆材。
【発明の詳細な説明】
【技術分野】
【０００１】
本発明は、エマルションの製造方法、及び水性被覆材に関する。
【背景技術】
【０００２】
近年、建築物、土木構造物に使用する塗料分野においては、塗装作業者や周辺住民の健康及び環境保護を考慮して、揮発性有機化合物（以下、「ＶＯＣ」という。）を溶媒とする溶剤系塗料から、水を分散媒とする水性塗料（水性被覆材）への変換が図られている。
しかし、水性塗料を代表する水性エマルション塗料に用いられるエマルション樹脂は、固有の最低造膜温度（以下、「ＭＦＴ」という。）を持っており、塗膜を形成するためにＭＦＴ以下の温度で造膜を行う場合、造膜助剤としてのＶＯＣの添加が必要であった。
【０００３】
また、塗板を積み重ねた際に発生しやすいブロッキングを防止するためには、バインダーとしての高硬度の樹脂を使用する必要がある。しかし、高硬度の樹脂を使用した被覆材の塗膜は耐凍害性に問題があり、またＭＦＴも高いことから造膜助剤を多量に配合する必要がある。従って、水性エマルション塗料であっても相当量のＶＯＣが含まれており、塗装後の乾燥が不十分な場合には、残存するＶＯＣにより、塗膜の耐ブロッキング性や耐水性が悪くなるという問題があった。
【０００４】
さらに、水性エマルション塗料特有の現象として、しばしば、塗装後の乾燥により塗膜が割れるといった、いわゆるマッドクラックが発生する問題もあった。マッドクラックは、塗膜が厚くなったり、強制的に温度をかけて乾燥したりするときに発生しやすく、溶媒である水の蒸発に伴って塗膜表面が体積収縮してマッドクラックが発生するものと考えられている。マッドクラックの発生は塗膜の外観を損ねるばかりでなく、耐水性、耐候性等の各種性能を低下させる一因ともなっている。
そこで、耐ブロッキング性、耐凍害性、耐水性を有し、且つ、耐マッドクラック性及び耐候性の良好な塗膜を形成する水性被覆材の検討が行われている。
【０００５】
例えば、特許文献１には、耐ブロッキング性、低温安定性及び低温造膜性に優れた塗膜を形成する樹脂組成物として、コア／シェル構造を有し、シェル層にポリエチレングリコール鎖又はポリプロピレングリコール鎖を含むエチレン性不飽和単量体を共重合した樹脂組成物が開示されている。
しかし、樹脂中へのポリエチレングリコール鎖又はポリプロピレングリコール鎖の導入は、特に外装用途に用いた場合、塗膜の耐水性及び耐候性が低下するという問題があった。また、特許文献１に記載の樹脂組成物を含有する水性被覆材は、耐マッドクラック性に問題があった。
【０００６】
また、特許文献２には、水性被覆材の製造方法として、アニオン性界面活性剤とノニオン性界面活性剤を併用して多段乳化重合を行うエマルションの製造方法が開示されている。
しかし、特許文献２に記載の方法は使用するアニオン性界面活性剤とノニオン性界面活性剤の量が多いため、得られる水性被覆材は、必ずしも耐マッドクラック性を満足するものではなかった。
【０００７】
以上のように、従来の水性塗料は塗膜の耐ブロッキング性、耐凍害性、耐水性及び耐候性を十分に満足するものではなかった。また、塗料には塗膜の耐マッドクラック性も非常に重要である。そのため、これら特性を同時に満足する塗膜が形成できる水性被覆材の開発が強く求められている。
【特許文献１】特開２００１−１６４１７８号公報
【特許文献２】国際公開第０５／０７５５８３号パンフレット
【発明の開示】
【発明が解決しようとする課題】
【０００８】
本発明の目的は、耐ブロッキング性、耐凍害性、耐水性、耐マッドクラック性及び耐候性に優れた塗膜を形成できる水性被覆材、及び該水性被覆材を得るためのエマルションの製造方法を提供する。
【課題を解決するための手段】
【０００９】
本発明のエマルションの製造方法は、アニオン性界面活性剤（Ｉ）及びノニオン性界面活性剤（ＩＩ）の存在下で、エチレン性不飽和単量体（ａ）を１段以上で乳化重合して重合体（Ａ）を形成し、その後に、エチレン性不飽和単量体（ａ）とは組成の異なるエチレン性不飽和単量体（ｂ）を加え、乳化重合して重合体（Ｂ）を形成するエマルションの製造方法であって、前記アニオン性界面活性剤（Ｉ）と前記ノニオン性界面活性剤（ＩＩ）の質量比が、（Ｉ）：（ＩＩ）＝４：１〜１：４であり、且つアニオン性界面活性剤（Ｉ）及びノニオン性界面活性剤（ＩＩ）の総量が、前記乳化重合に使用するエチレン性不飽和単量体（ａ）とエチレン性不飽和単量体（ｂ）との合計質量１００質量部に対し、０．５〜２．５質量部であることを特徴とする。
【００１０】
また、前記エチレン性不飽和単量体（ａ）は、溶解性パラメータ（ＳＰ値）が２０〜３０（Ｊ／ｃｍ３）１／２のエチレン性不飽和単量体（ｃ）を７５〜１００質量％含んでおり、該エチレン性不飽和単量体（ｃ）は少なくともメチルメタクリレートを含み、該メチルメタクリレートの含有量が、前記乳化重合に使用するエチレン性不飽和単量体（ａ）とエチレン性不飽和単量体（ｂ）との合計質量を基準として、３０質量％以上であることが好ましい。
さらに、前記重合体（Ａ）の乳化重合及び／又は前記重合体（Ｂ）の乳化重合が、ポリオルガノシロキサン重合体（Ｘ）を含む水性分散液中で行われることが好ましい。
【００１１】
また、本発明の水性被覆材は、本発明のエマルションの製造方法で得られるエマルションを含むことを特徴とする。
【発明の効果】
【００１２】
本発明の水性被覆材によれば、耐ブロッキング性、耐凍害性、耐水性、耐マッドクラック性及び耐候性に優れた塗膜を形成できる。
また、本発明のエマルションの製造方法によれば、耐ブロッキング性、耐凍害性、耐水性、耐マッドクラック性及び耐候性に優れた塗膜を形成できる水性被覆材に含まれるエマルションを得ることができる。
【発明を実施するための最良の形態】
【００１３】
以下、本発明について詳細に説明する。
［エマルションの製造方法］
本発明のエマルションの製造方法は、アニオン性界面活性剤（Ｉ）及びノニオン性界面活性剤（ＩＩ）の存在下で、エチレン性不飽和単量体（ａ）を１段以上で乳化重合して重合体（Ａ）を形成し、その後に、エチレン性不飽和単量体（ｂ）を加え、乳化重合して重合体（Ｂ）を形成する方法であり、これにより、異層構造のエマルションが得られる。
【００１４】
＜界面活性剤＞
前記乳化重合に使用するアニオン性界面活性剤（Ｉ）とノニオン性界面活性剤（ＩＩ）は、その質量比が、（Ｉ）：（ＩＩ）＝４：１〜１：４である。質量比が上記範囲内であれば、得られるエマルションを含む水性被覆材を塗装して乾燥する際に、塗膜表面の体積収縮を効果的に抑制することができ、マッドクラックの発生を防止することができる。
質量比は、（Ｉ）：（ＩＩ）＝３：１〜１：４が好ましく、２：１〜１：４がより好ましい。
【００１５】
また、アニオン性界面活性剤（Ｉ）及びノニオン性界面活性剤（ＩＩ）の総量（固形分）は、前記乳化重合に使用するエチレン性不飽和単量体（ａ）とエチレン性不飽和単量体（ｂ）との合計質量１００質量部に対し、０．５〜２．５質量部である。アニオン性界面活性剤（Ｉ）及びノニオン性界面活性剤（ＩＩ）の総量が０．５質量部以上であれば、エマルションの重合安定性及び貯蔵安定性が向上する。一方、総量が２．５質量部以下であれば、塗装後の乾燥の際に発生するマッドクラックを防止することができる。さらに、塗膜の耐水性を損なうことなく塗料化時の安定性、塗料の経時的安定性等を維持できる。この総量は１．０〜２．０質量部が好ましく、１．２〜１．５質量がより好ましい。
【００１６】
アニオン性界面活性剤（Ｉ）としては、例えばアルキル硫酸エステル塩、ポリオキシエチレンアルキルエーテル硫酸エステル塩、ポリオキシエチレン多環フェニルエーテル硫酸エステル塩、アルキルベンゼンスルフォン酸塩、脂肪酸塩、アルキルナフタレンスルフォン酸塩、アルキルスルホコハク酸、アルキルジフェニルエーテルジスルフォン酸塩、ポリオキシエチレンアルキルエーテルリン酸塩、ナフタリンスルフォン酸ホルマリン縮合物、その他の高分子界面活性剤等が挙げられる。また、界面活性剤成分中にエチレン性不飽和結合を持つ、反応性のアニオン界面活性剤も使用できる。
【００１７】
上述したアニオン性界面活性剤のうち、ポリオキシエチレンアルキルエーテル硫酸エステル塩については、ラテムルＥ−１１８Ｂ（商品名、花王（株）製）として入手できる。また、ポリオキシエチレン多環フェニルエーテル硫酸エステル塩については、Ｎｅｗｃｏｌ  ７０７ＳＦ（商品名、日本乳化剤（株）製）として入手できる。さらに、反応性のアニオン性界面活性剤については、アデカリアソープＳＲ−１０２５、アデカリアソープＳＲ−１０（商品名、（株）ＡＤＥＫＡ製）として入手できる。これらは、必要に応じて１種を単独で、または２種以上を組み合わせて使用できる。
【００１８】
ノニオン性界面活性剤（ＩＩ）としては、例えばポリオキシエチレンアルキルエーテル、ポリオキシアルキレンアルキルエーテル、ポリオキシエチレン誘導体、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレン硬化ひまし油、ポリオキシエチレンアルキルアミン、アルキルアルカノールアミド等が挙げられる。また、界面活性剤成分中にエチレン性不飽和結合を持つ、反応性のノニオン界面活性剤も使用できる。
【００１９】
上述したノニオン性界面活性剤のうち、ポリオキシエチレンアルキルエーテルについては、エマルゲンＥ−１１５０Ｓ−６０（商品名、花王（株）製）として入手できる。また、反応性のノニオン性界面活性剤については、アデカリアソープＥＲ−３０（商品名、（株）ＡＤＥＫＡ製）として入手できる。これらは、必要に応じて１種を単独で、または２種以上を組み合わせて使用できる。
【００２０】
＜重合体（Ａ）の形成＞
重合体（Ａ）は、上述したアニオン性界面活性剤（Ｉ）及びノニオン性界面活性剤（ＩＩ）の存在下で、エチレン性不飽和単量体（ａ）（以下、「単量体（ａ）」という。）を１段以上で乳化重合することにより得られる。単量体（ａ）は１種類の単量体でもよいし、複数種の単量体の混合物でもよい。
単量体（ａ）は、溶解性パラメーター（ＳＰ値）が２０〜３０（Ｊ／ｃｍ３）１／２のエチレン性不飽和単量体（単量体（ａ）中に含まれるものを特にエチレン性不飽和単量体（ｃ）とし、以下、「単量体（ｃ）」とする。）を７５〜１００質量％含有することが好ましい。
ここで、「ＳＰ値」とは、［数１］で表されるＦｅｄｏｒｓの式（Ｒ．Ｆ．Ｆｅｄｏｒｓ，Ｐｏｌｙｍ．Ｅｎｇ．Ｓｃｉ．，１４，（２），１９７４）により求めた値をいう。
【００２１】
【数１】
2010138256.tif 000002
【００２２】
［数１］において、δｊ（Ｊ／ｃｍ３）１／２  は単量体（ｊ）のＳＰ値、ΔＥ（Ｊ／ｍｏｌ）は単量体（ｊ）の凝集エネルギー密度、Ｖ（ｃｍ３／ｍｏｌ）は単量体（ｊ）のモル体積、Δｅｉ（Ｊ／ｍｏｌ）は原子又は原子団の（ｉ）の蒸発エネルギー、Δｖｉ（ｃｍ３／ｍｏｌ）は原子又は原子団（ｉ）のモル体積を示す。
【００２３】
重合体（Ａ）は、ＳＰ値が２０〜３０（Ｊ／ｃｍ３）１／２の単量体（ｃ）を７５〜１００質量％含む単量体（ａ）を１段以上で乳化重合することにより得られるのが好ましい。単量体（ａ）中の単量体（ｃ）の割合は、８０〜１００質量％であるのがより好ましい。単量体（ａ）中の単量体（ｃ）の割合が７５質量％以上であれば、重合体（Ａ）と後述する重合体（Ｂ）との相溶化が抑制でき、得られるエマルションのそれぞれの重合体の層における機能分化が可能となる。また、重合体（Ａ）を高いガラス転移温度（Ｔｇ）にする場合に、塗膜の耐凍害性を低下させることなく耐ブロッキング性を向上させられる。
【００２４】
単量体（ｃ）としては、例えばメチル（メタ）アクリレート、エチルアクリレート、プロピルアクリレート、シクロへキシルアクリレート、ベンジルアクリレート、フェニルメタクリレート、２−ヒドロキシエチルメタクリレート、２−ヒドロキシプロピル（メタ）アクリレート、４−ヒドロキシブチル（メタ）アクリレート、メトキシエチルアクリレート、メタクリル酸、グリシジル（メタ）アクリレート、ダイアセトンアクリルアミド、スチレン等のＳＰ値が２０〜２５のエチレン性不飽和単量体が挙げられる。また、２−ヒドロキシエチルアクリレート、アクリル酸、イタコン酸、アクリロニトリル等のＳＰ値が２５を超えるエチレン性不飽和単量体が挙げられる。
【００２５】
塗膜の耐水性、耐候性の点からは、ＳＰ値が２０〜２５のエチレン性不飽和単量体を使用することが好ましい。
【００２６】
また、塗膜の耐ブロッキング性の面から、本発明の単量体（ａ）中に含有させる単量体（ｃ）は、単量体（ａ）と後述するエチレン性不飽和単量体単量体（ｂ）とを合わせた、単量体の合計質量（以下、単に「合計単量体量」とする。）を基準として、３０質量％以上をメチルメタクリレートとすることが好ましいく、より好ましくは３３質量％以上である。また、塗膜の耐凍害性の面から、６５質量％以下でメチルメタクリレートを用いるのが好ましい。
【００２７】
重合体（Ａ）のＴｇは、５０〜１５０℃であるのが好ましく、７０〜１１０℃であるのがより好ましい。Ｔｇが５０℃以上であれば、塗膜の耐ブロッキング性が向上し、１５０℃以下であれば、塗膜の耐凍害性が向上する。
なお、「Ｔｇ」とは、下記式（１）に示したＦｏｘの式により求められる値である。
１／（２７３＋Ｔｇ）＝Σ（Ｗｉ／（２７３＋Ｔｇｉ））・・・（１）
ここで、Ｗｉは単量体ｉの質量分率、Ｔｇｉは単量体ｉの単独重合体のＴｇ（℃）を示す。
【００２８】
重合体（Ａ）のＴｇを５０〜１５０℃とするために、単量体（ａ）には、メチルメタクリレート以外に、イソボルニル（メタ）アクリレート、ｔ−ブチルメタクリレート、シクロヘキシルメタクリレート、（メタ）アクリル酸等のエチレン性不飽和単量体が使用できる。しかし、イソボルニル（メタ）アクリレート、ｔ−ブチルメタクリレート、シクロヘキシルメタクリレート等のＳＰ値が２０（Ｊ／ｃｍ３）１／２以下のエチレン性不飽和単量体を使用する場合には、重合体（Ａ）と重合体（Ｂ）の相溶化の抑制効果が小さくなることや、塗膜の耐凍害性の観点から、使用量を抑えることが好ましい。また、単量体（ｃ）の中でも、（メタ）アクリル酸等の親水性の高いエチレン性不飽和単量体を使用する場合には、重合工程での安定性や、塗膜の耐水性、耐マッドクラック性、耐候性の面から使用量を制限することが好ましい。
【００２９】
Ｔｇが５０〜１５０℃である重合体（Ａ）の、エマルション中の含有量は、合計単量体量に対して３０〜７０質量％であるのが好ましく、３５〜６５質量％であるのがより好ましい。含有量が３０質量％以上であれば、塗膜の耐ブロッキング性が高くなる。また、含有率が７０質量％以下であれば、塗膜の耐凍害性が高くなる。
【００３０】
また、本発明のエマルションの製造方法においては、以下に示すように、ヒドロキシアルキル（メタ）アクリレート、自己架橋性官能基含有エチレン性不飽和単量体、分子中に重合性不飽和二重結合を２個以上有するエチレン性不飽和単量体を単量体（ａ）中に含有させることで、より高度な塗料物性、塗膜物性を発現することができる。これらの単量体は必要に応じて２種以上を使用することができる。
【００３１】
単量体（ａ）中にヒドロキシルアルキル（メタ）アクリレートを含有させることにより、得られるエマルションを含む水性被覆材を製造する際の配合安定性や、塗膜の耐汚染性、耐候性、耐水性、及び各種下地に対する密着性を向上させられる。単量体（ａ）中のヒドロキシアルキル（メタ）アクリレートの質量割合は、０．１〜１５質量％であるのが好ましく、０．５〜１２質量％がより好ましい。単量体（ａ）中の質量割合が０．１質量％以上であれば上述した効果が得られ、１５質量％以下であれば塗膜の耐水性及び耐候性の低下が抑制できる。
【００３２】
単量体（ａ）中に自己架橋性官能基含有エチレン性不飽和単量体を含有させることにより、塗膜の耐ブロッキング性、耐汚染性、耐候性、耐水性、及び各種下地に対する密着性を向上させられる。自己架橋性官能基含有エチレン性不飽和単量体の含有量は、単量体（ａ）中に０．１〜１５質量％であるのが好ましく、０．５〜１２質量％がより好ましい。含有量が０．１質量％以上であれば上述した効果が得られ、１５質量％以下であれば、塗膜の耐水性及び耐候性の低下を抑制できる。
【００３３】
ここで、「自己架橋性官能基含有エチレン性不飽和単量体」とは、得られたエマルション中に残存する自己架橋性官能基が、エマルションが室温で分散液として保管されている間は化学的に安定であり、塗装時の乾燥、加熱又はその他の外的要因によって側鎖の官能基同士で反応して側鎖間に化学結合が形成する単量体をいう。
【００３４】
このような自己架橋性官能基含有エチレン性不飽和単量体としては、例えばグリシジル（メタ）アクリレート等のオキシラン基含有エチレン性不飽和単量体、Ｎ−メチロール（メタ）アクリルアミド、Ｎ−ブトキシメチル（メタ）アクリルアミド、Ｎ−メトキシメチル（メタ）アクリルアミド等のエチレン性不飽和アミドのアルキロール又はアルコキシアルキル化合物が挙げられる。これらは、必要に応じて２種以上を選択して使用してもよい。
【００３５】
また、単量体（ａ）中に分子中に重合性不飽和二重結合を２個以上有するエチレン性不飽和単量体を含有させることで、塗膜の耐ブロッキング性、耐水性及び耐候性を向上させられる。前記エチレン性不飽和単量体の含有量は、単量体（ａ）中に０．０５〜１０質量％であるのが好ましく、０．１〜８質量％がより好ましい。含有量が０．０５質量％以上であれば、塗膜の耐ブロッキング性、耐水性及び耐候性が向上し、１０質量％以下であれば、塗膜の耐凍害性の低下が抑制できる。
【００３６】
分子中に重合性不飽和二重結合を２個以上有するエチレン性不飽和単量体としては、例えばジビニルベンゼン、エチレングリコールジ（メタ）アクリレート、プロピレングリコールジ（メタ）アクリレート、ブチレングリコールジ（メタ）アクリレート、トリメチロールプロパントリ（メタ）アクリレート、アリル（メタ）アクリレート、トリアリルシアヌレート、トリアリルイソシアヌレート、イソ（テレ）フタル酸ジアリル、イソシアヌル酸ジアリル等が挙げられる。これらは必要に応じて２種以上を選択して使用してもよい。
【００３７】
重合体（Ａ）は、上述したアニオン性界面活性剤（Ｉ）及びノニオン性界面活性剤（ＩＩ）の存在下で、単量体（ａ）を１段以上の乳化重合を行うことによって製造でき、２段以上の場合には、多段重合法によって製造できる。多段重合の場合は、所定の単量体（ａ）の組成及び量であれば、必要に応じて各段の重合に使用する単量体組成が異なっていてもよい。
乳化重合は、例えば界面活性剤の存在下、単量体（ａ）を重合系内に供給し、ラジカル重合開始剤により重合する公知の方法が使用できる。
【００３８】
ラジカル重合開始剤としては、ラジカル重合に使用される公知のものが使用可能であり、例えば過硫酸塩類、油溶性アゾ化合物類、水溶性アゾ化合物類、有機過酸化物類が挙げられる。
過硫酸塩類としては、例えば過硫酸カリウム、過硫酸ナトリウム、過硫酸アンモニウム等が挙げられる。
油溶性アゾ化合物類としては、例えばアゾビスイソブチロニトリル、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２−フェニルアゾ−４−メトキシ−２，４−ジメチルバレロニトリル等が挙げられる。
水溶性アゾ化合物類としては、例えば２，２’−アゾビス｛２−メチル−Ｎ−［１，１−ビス（ヒドロキシメチル）−２−ヒドロキシエチル］プロピオンアミド｝、２，２’−アゾビス｛２−メチル−Ｎ−［２−（１−ヒドロキシエチル）］プロピオンアミド｝、２，２’−アゾビス｛２−メチル−Ｎ−［２−（１−ヒドロキシブチル）］プロピオンアミド｝、２，２’−アゾビス［２−（５−メチル−２−イミダゾリン−２−イル）プロパン］及びその塩類、２，２’−アゾビス［２−（２−イミダゾリン−２−イル）プロパン］及びその塩類、２，２’−アゾビス［２−（３，４，５，６−テトラヒドロピリミジン−２−イル）プロパン］及びその塩類、２，２’−アゾビス｛２−［１−（２−ヒドロキシエチル）−２−イミダゾリン−２−イル］プロパン｝及びその塩類、２，２’−アゾビス（２−メチルプロピオンアミジン）及びその塩類、２，２’−アゾビス（２−メチルプロピンアミジン）及びその塩類、２，２’−アゾビス［Ｎ−（２−カルボキシエチル）−２−メチルプロピオンアミジン］及びその塩類等が挙げられる。
有機過酸化物類としては、例えば、過酸化ベンゾイル、クメンハイドロパーオキサイド、ｔ−ブチルハイドロパーオキサイド、ｔ−ブチルパーオキシ−２−エチルヘキサノエート、ｔ−ブチルパーオキシイソブチレート等が挙げられる。
これらは単独で、又は２種類以上の混合物として使用できる。また、重合速度の促進、及び７０℃以下での低温の重合が望まれるときには、例えば重亜硫酸ナトリウム、硫酸第一鉄、アスコルビン酸塩等の還元剤をラジカル重合開始剤と組み合わせて用いるのがよい。
【００３９】
ラジカル重合開始剤の添加量は、通常、単量体（ａ）中に０．０１〜１０質量％であるが、重合の進行や反応の制御の観点から、０．０５〜５質量％とするのが好ましい。
【００４０】
なお、重合体（Ａ）の分子量を調整する場合には、重合する際に、分子量調整剤として、ｎ−ドデシルメルカプタン、ｔ−ドデシルメルカプタン、ｎ−オクチルメルカプタン、ｎ−テトラデシルメルカプタン、ｎ−ヘキシルメルカプタン等のメルカプタン類や、四塩化炭素、臭化エチレン等のハロゲン化合物；α−メチルスチレンダイマー等の公知の連鎖移動剤を用いることができる。耐候性の低下を抑えるため、連鎖移動剤の使用量は単量体（ａ）に対して１質量％以下であることが好ましい。
【００４１】
＜重合体（Ｂ）の形成＞
重合体（Ｂ）は、単量体（ａ）を乳化重合して重合体（Ａ）を形成した後に、単量体（ａ）とは組成の異なるエチレン性不飽和単量体（ｂ）（以下、「単量体（ｂ）」とする。）を加え、乳化重合することにより得られる。単量体（ｂ）は１種類の単量体でもよいし、複数種の単量体の混合物でもよい。
単量体（ｂ）は、ラジカル重合可能なエチレン性不飽和単量体であれば特に限定されないが、ＳＰ値が２０（Ｊ／ｃｍ３）１／２未満のエチレン性不飽和単量体を含有するのが好ましい（ＳＰ値が２０（Ｊ／ｃｍ３）１／２未満のもので、単量体（ｂ）中に含まれるものを特にエチレン性不飽和単量体（ｄ）とし、以下、単量体（ｄ）とする。）。単量体（ｂ）中に含有される単量体（ｄ）の質量割合は、４０〜１００質量％であるのが好ましく、４５〜１００質量％であるのがより好ましい。単量体（ｄ）の割合が４０質量％以上であれば、耐吸水性が向上するため、塗膜の耐水性、耐候性及び耐凍害性が向上する。また、塗膜の耐マッドクラック性の点から、ＳＰ値が１９．５以下の単量体（ｄ）を使用するのがより好ましい。
【００４２】
単量体（ｄ）としては、例えばエチルメタクリレート、ｉ−プロピルアクリレート、ｎ−ブチルアクリレート、シクロヘキシルメタクリレート、２−メトキシエチルメタクリレート、エトキシエチルアクリレート、ｎ−プロポキシエチルアクリレート、メトキシエトキシエチルアクリレート等のＳＰ値が１９．５〜２０のエチレン性不飽和単量体、ｎ−プロピルメタクリレート、ｉ−ブチルアクリレート、ｎ−ブチルメタクリレート、ｎ−ヘキシルアクリレート、イソボルニルアクリレート、α−メチルスチレン、ｐ−メチルスチレン、２−エトキシエチルメタクリレート、ｉ−プロポキシエチルアクリレート、ｎ−ブトキシエチルアクリレート、エトキシエトキシエチルアクリレート、ジメチルアミノエチルメタクリレート等のＳＰ値が１９．０〜１９．５のエチレン性不飽和単量体、ｉ−プロピルメタクリレート、ｔ−ブチル（メタ）アクリレート、ｉ−ブチルメタクリレート、ｎ−ヘキシルメタクリレート、２−エチルヘキシル（メタ）アクリレート、ラウリル（メタ）アクリレート、トリデシル（メタ）アクリレート、ステアリル（メタ）アクリレート、イソボルニルメタクリレート、ｔ−ブトキシエチルアクリレート、ジエチルアミノエチルメタクリレート等のＳＰ値が１９．０以下のエチレン性不飽和単量体が挙げられる。
【００４３】
重合体（Ｂ）のＴｇは、−５０〜５０℃であるのが好ましく、−３０〜３０℃であるのがより好ましい。重合体（Ｂ）のＴｇが−５０℃以上であれば、塗膜の耐ブロッキング性及び耐汚染性が得られる。また、重合体（Ｂ）のＴｇが５０℃以下であれば、成膜性が高く、塗装後の乾燥が不十分な場合でも、残存するＶＯＣによる塗膜の耐ブロッキング性、耐水性及び耐凍害性への悪影響が少なくなる。
【００４４】
また、得られるエマルション中の、Ｔｇが−５０〜５０℃である重合体（Ｂ）の含有量は、合計単量体量を基準として３０〜７０質量％であるのが好ましく、３５〜６５質量％であるのがより好ましい。重合体（Ｂ）の含有量が３０質量％以上であれば、塗膜の耐凍害性、耐マッドクラック性、耐水性及び耐候性が高くなる。また、重合体（Ｂ）の含有量が７０質量％以下であれば、塗膜の耐ブロッキング性が向上する。
【００４５】
また、以下に説明するような、高度な塗料物性及び塗膜物性を発現させるために、単量体（ｂ）には、ｔ−ブチルメタクリレート及び／又はシクロヘキシルメタクリレート、加水分解性シリル基含有エチレン性不飽和単量体、エチレン性不飽和カルボン酸、ヒドロキシアルキル（メタ）アクリレート、ポリオキシアルキレン基含有（メタ）アクリレート、自己架橋性官能基含有エチレン性不飽和単量体、耐紫外線エチレン性不飽和単量体、金属含有エチレン性不飽和単量体、カルボニル基及び／又はアルデヒド基含有エチレン性不飽和単量体を含有させることができる。これらは必要に応じて２種以上を併用してもよい。
【００４６】
単量体（ｂ）にｔ−ブチルメタクリレート及び／又はシクロヘキシルメタクリレートを含有させれば、塗膜の耐候性及び耐水性が向上する。乳化重合に供される全単量体（以下、単に「全単量体」とする。）中のｔ−ブチルメタクリレート及び／又はシクロヘキシルメタクリレートの含有量は、５〜７０質量％であるのが好ましく、１０〜６０質量％であるのがより好ましい。含有量が５質量％以上で塗膜の耐候性及び耐水性が向上でき、７０質量％以下とすれば塗膜の耐凍害性の低下が抑制できる。
【００４７】
単量体（ｂ）に加水分解性シリル基含有エチレン性不飽和単量体を含有させれば、塗膜の耐候性及び耐水性が向上する。全単量体中の加水分解性シリル基含有エチレン性不飽和単量体の含有量は、０．０５〜１５質量％であるのが好ましく、０．１〜１２質量％であるのがより好ましい。含有量が０．０５質量％以上で塗膜の耐候性及び耐水性が向上でき、１５質量％以下とすれば塗膜の耐凍害性の低下が抑制できる。
【００４８】
加水分解性シリル基含有エチレン性不飽和単量体としては、例えばビニルメチルジメトキシシラン、ビニルトリメトキシシラン、ビニルトリエトキシシラン、ビニルメチルジクロロシラン、ビニルトリクロロシラン等のビニルシラン類や、γ−（メタ）アクリロイルオキシエチルメチルジメトキシシラン、γ−（メタ）アクリロイルオキシエチルトリメトキシシラン、γ−（メタ）アクリロイルオキシエチルトリエトキシシラン、γ−（メタ）アクリロイルオキシプロピルメチルジメトキシシラン、γ−（メタ）アクリロイルオキシプロピルトリメトキシシラン、γ−（メタ）アクリロイルオキシプロピルトリエトキシシラン、γ−（メタ）アクリロイルオキシエチルメチルジクロロシラン、γ−（メタ）アクリロイルオキシエチルトリクロロシラン、γ−（メタ）アクリロイルオキシプロピルメチルジクロロシラン、γ−（メタ）アクリロイルオキシプロピルトリクロロシラン等の（メタ）アクリロイルオキシアルキルシラン類が挙げられる。
中でも、ビニル重合の反応性並びに塗膜の耐汚染性、耐候性及び耐水性の観点から、（メタ）アクリロイルオキシアルキルシラン類であるのが好ましく、γ−メタクリロイルオキシエチルメチルジメトキシシラン、γ−メタクリロイルオキシエチルトリメトキシシラン、γ−メタクリロイルオキシエチルトリエトキシシラン、γ−メタクリロイルオキシプロピルメチルジメトキシシラン、γ−メタクリロイルオキシプロピルトリメトキシシラン、γ−メタクリロイルオキシプロピルトリエトキシシラン、γ−メタクリロイルオキシエチルメチルジクロロシラン、γ−メタクリロイルオキシエチルトリクロロシラン、γ−メタクリロイルオキシプロピルメチルジクロロシラン、γ−メタクリロイルオキシプロピルトリクロロシランであればさらに好ましい。また、これらは必要に応じて２種以上を選択して使用することもできる。
【００４９】
単量体（ｂ）にエチレン性不飽和カルボン酸を含有させれば、エマルションの分散液の貯蔵安定性、及びエマルションの分散液に顔料や添加物を入れて塗料化する際の配合安定性が向上する。全単量体中のエチレン性不飽和カルボン酸の含有量は、０．１〜２質量％であるのが好ましく、０．１〜１．５質量％であるのがより好ましい。さらに好ましくは０．１〜１質量％である。含有量が０．１質量％以上であればエチレン性不飽和カルボン酸を加えたことによる効果が得られ、２質量％以下とすることで、マッドクラックの発生を防止することができ、且つ塗膜の耐水性及び耐候性の低下を抑制できる。
【００５０】
エチレン性不飽和カルボン酸としては、例えば（メタ）アクリル酸、イタコン酸、シトラコン酸、マレイン酸、マレイン酸モノメチル、マレイン酸モノブチル、イタコン酸モノメチル、イタコン酸モノブチル、ビニル安息香酸、シュウ酸モノヒドロキシエチル（メタ）アクリレート、テトラヒドロフタル酸モノヒドロキシエチル（メタ）アクリレート、テトラヒドロフタル酸モノヒドロキシプロピル（メタ）アクリレート、５−メチル−１，２−シクロヘキサンジカルボン酸モノヒドロキシエチル（メタ）アクリレート、フタル酸モノヒドロキシエチル（メタ）アクリレート、フタル酸モノヒドロキシプロピル（メタ）アクリレート、マレイン酸モノヒドロキシエチル（メタ）アクリレート、マレイン酸ヒドロキシプロピル（メタ）アクリレート、テトラヒドロフタル酸モノヒドロキシブチル（メタ）アクリレート等が挙げられる。これらは必要に応じて２種以上を選択して使用してもよい。
【００５１】
単量体（ｂ）にヒドロキシアルキル（メタ）アクリレートを含有させれば、エマルションの分散液の配合安定性や、塗膜の耐汚染性、耐候性、耐水性、及び塗膜の各種下地に対する密着性が向上する。全単量体中のヒドロキシアルキル（メタ）アクリレートの含有量は、０．１〜１５質量％であるが好ましく、０．５〜１２質量％であるのがより好ましい。含有量を０．１質量％以上とすれば効果が充分に得られ、１５質量％以下とすることで塗膜の耐水性及び耐候性の低下が抑制できる。
【００５２】
単量体（ｂ）中にポリオキシアルキレン基含有（メタ）アクリレートを含有させれば、エマルションの分散液の配合安定性や塗膜の耐汚染性、耐候性、耐水性、及び塗膜の各種下地に対する密着性が向上する。全単量体中のポリオキシアルキレン基含有（メタ）アクリレートの含有量は、０．１〜１５質量％であるのが好ましく、０．５〜１２質量％であるのがより好ましい。含有量が０．１質量％以上で効果が充分に得られ、１５質量％以下であれば塗膜の耐水性及び耐候性の低下が抑制できる。
【００５３】
ポリオキシアルキレン基含有（メタ）アクリレートとしては、例えばヒドロキシポリエチレンオキシドモノ（メタ）アクリレート、ヒドロキシポリプロピレンオキシドモノ（メタ）アクリレート、ヒドロキシ（ポリエチレンオキシド−ポリプロピレンオキシド）モノ（メタ）アクリレート、ヒドロキシポリ（エチレンオキシド／プロピレンオキシド）モノ（メタ）アクリレート、ヒドロキシ（ポリエチレンオキシド−ポリテトラメチレンオキシド）モノ（メタ）アクリレート、ヒドロキシポリ（エチレンオキシド／テトラメチレンオキシド）モノ（メタ）アクリレート、ヒドロキシ（ポリプロピレンオキシド−ポリテトラメチレンオキシド）モノ（メタ）アクリレート、ヒドロキシポリ（プロピレンオキシド／テトラメチレンオキシド）モノ（メタ）アクリレート等の末端ヒドロキシ型ポリアルキレンオキシド基含有エチレン性不飽和単量体や、メトキシポリエチレンオキシドモノ（メタ）アクリレート、ラウロキシポリエチレンオキシドモノ（メタ）アクリレート、ステアロキシポリエチレンオキシドモノ（メタ）アクリレート、アリロキシポリエチレンオキシドモノ（メタ）アクリレート、ノニルフェノキシポリエチレンオキシドモノ（メタ）アクリレート、ノニルフェノキシポリプロピレンオキシドモノ（メタ）アクリレート、オクトキシ（ポリエチレンオキシド−ポリプロピレンオキシド）モノ（メタ）アクリレート、ノニルフェノキシ（ポリエチレンオキシド−プロピレンオキシド）モノ（メタ）アクリレート等のアルキル基末端封止型ポリアルキレンオキシド基含有エチレン性不飽和単量体が挙げられる。これらは必要に応じて２種以上を選択して使用してもよい。
【００５４】
単量体（ｂ）に自己架橋性官能基含有エチレン性不飽和単量体を含有させれば、塗膜の耐汚染性、耐候性、耐水性、及び塗膜の各種下地に対する密着性が向上する。全単量体中の自己架橋性官能基含有エチレン性不飽和単量体の含有量は、０．１〜１５質量％が好ましく、０．５〜１２質量％であるのがより好ましい。含有量が０．１質量％以上で効果が充分に得られ、１５質量％以下で塗膜の耐水性及び耐候性の低下が抑制できる。
自己架橋性官能基含有エチレン性不飽和単量体としては、単量体（ａ）の場合に挙げたものが使用でき、必要に応じてそれらの２種以上を選択して使用してもよい。
【００５５】
単量体（ｂ）中に耐紫外線エチレン性不飽和単量体を含有させれば、塗膜の耐候性が向上する。全単量体中の耐紫外線エチレン性不飽和単量体の含有量は、０．１〜２０質量％が好ましく、０．２〜１５質量％であるのがより好ましい。含有量が０．１質量％以上で効果が充分に得られ、２０質量％以下であれば重合安定性の低下が抑制できる。
【００５６】
耐紫外線エチレン性不飽和単量体としては、例えば光安定化作用を有する（メタ）アクリレート及び紫外線吸収性成分を有する（メタ）アクリレートが挙げられる。
光安定化作用を有する（メタ）アクリレートとしては、例えば４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイルアミノ−１，２，２，６，６−ペンタメチルピペリジン、４−シアノ−４−（メタ）アクリロイルオキシ−２，２，６，６−テトラメチルピペリジン等が挙げられる。
紫外線吸収性成分を有する（メタ）アクリレートとしては、例えば２−［２−ヒドロキシ−５−（メタ）アクリロイルオキシエチルフェニル］−２Ｈ−ベンゾトリアゾール、２−［２−ヒドロキシ−３−ｔ−ブチル−５−（メタ）アクリロイルオキシエチルフェニル］−２Ｈ−ベンゾトリアゾール、２−［２−ヒドロキシ−３−ｔ−アミル−５−（メタ）アクリロイルオキシエチルフェニル］−２Ｈ−ベンゾトリアゾール等が挙げられる。
これら耐紫外線エチレン性不飽和単量体は必要に応じて２種以上を選択して使用してもよい。
【００５７】
塗膜の高い耐汚染性が要求される場合や、可塑剤のブリードアウトにより塗膜の耐汚染性が低下する場合には、単量体（ｂ）中に金属含有エチレン性不飽和単量体や、特定の架橋システムを含有させれば、塗膜の耐汚染性が向上する。金属含有エチレン性不飽和単量体としては、下記式で表される単量体が挙げられる。
【００５８】
【化１】
2010138256.tif 000003
【００５９】
式中の、Ｒ１は水素原子又はメチル基、ＭはＭｇ、Ｃａ、Ｆｅ、Ｃｕ、Ｚｎ、Ｚｒ等の２価の金属イオン、Ｒ２は有機酸残基を示す。
有機酸残基が（メタ）アクリル酸残基であるときは、２個の不飽和基を有する金属含有エチレン性不飽和単量体であり、例えば、ジ（メタ）アクリル酸マグネシウム、アクリル酸メタクリル酸マグネシウム、ジ（メタ）アクリル酸カルシウム、アクリル酸メタクリル酸カルシウム、ジ（メタ）アクリル酸鉄、アクリル酸メタクリル酸鉄、ジ（メタ）アクリル酸銅、アクリル酸メタクリル酸銅、ジ（メタ）アクリル酸亜鉛、アクリル酸メタクリル酸亜鉛、ジ（メタ）アクリル酸ジルコニウム、アクリル酸メタクリル酸ジルコニウムが挙げられる。
【００６０】
金属含有エチレン性不飽和単量体のＲ２が（メタ）アクリル酸残基以外の有機酸残基であるとき、好ましい有機酸残基として、例えばモノクロル酢酸、モノフルオロ酢酸、プロピオン酸、オクチル酸、バーサチック酸、イソステアリン酸、パルミチン酸、クレソチン酸、α−ナフトエ酸、β−ナフトエ酸、安息香酸、２，４，５−トリクロロフェノキシ酢酸、２，４−ジクロロフェノキシ酢酸、キノリンカルボン酸、ニトロ安息香酸、ニトロナフタレンカルボン酸、プルビン酸等の一価の有機酸から誘導されるものが挙げられる。
【００６１】
金属含有エチレン性不飽和単量体としては、例えばモノフルオロ酢酸金属（メタ）アクリレート、プロピオン酸金属（メタ）アクリレート、オクチル酸金属（メタ）アクリレート、バーサチック酸金属（メタ）アクリレート、イソステアリン酸金属（メタ）アクリレート、パルミチン酸金属（メタ）アクリレート、クレソチン酸金属（メタ）アクリレート、α−ナフトエ酸金属（メタ）アクリレート、β−ナフトエ酸金属（メタ）アクリレート、安息香酸金属（メタ）アクリレート、２，４，５−トリクロロフェノキシ酢酸金属（メタ）アクリレート、２，４−ジクロロフェノキシ酢酸金属（メタ）アクリレート、キノリンカルボン酸金属（メタ）アクリレート、ニトロ安息香酸金属（メタ）アクリレート、ニトロナフタレンカルボン酸金属（メタ）アクリレート、プルビン酸金属（メタ）アクリレート、等が挙げられ、金属としてはマグネシウム、カルシウム、鉄、銅、亜鉛、ジルコニウムが挙げられる。これらは必要に応じて２種以上を選択して使用することもできるが、中でも、亜鉛含有エチレン性不飽和単量体を用いるのが好ましい。
【００６２】
全単量体中の金属含有エチレン性不飽和単量体の含有量は、０．１〜１０質量％であるのが好ましく、０．５〜８質量％であるのがより好ましい。含有量が０．１質量％以上で塗膜の耐汚染性が向上し、１０質量％以下で塗膜の耐水性及び耐候性の低下が抑制できる。
【００６３】
単量体（ｂ）中にカルボニル基及び／又はアルデヒド基含有エチレン性不飽和単量体を含有させ、水性被覆材を調製する際、エマルションの分散液中に、分子中に少なくとも２個のヒドラジノ基を有する有機ヒドラジン化合物（以下、ヒドラジン化合物とする。）を配合すれば、塗膜の耐ブロッキング性、耐凍害性、耐水性、耐候性、耐汚染性、耐溶剤性及び塗膜の各種下地に対する密着性が向上する。この効果は、塗装後の乾燥の際に、エマルション中のカルボニル基と、配合されたヒドラジン化合物のヒドラジノ基との間で架橋反応が進行することに起因する。
【００６４】
カルボニル基及び／又はアルデヒド基含有エチレン性不飽和単量体としては、例えばアクロレイン、ジアセトンアクリルアミド、ホルミルスチロール、ビニルアルキルケトン等が挙げられる。なかでも、炭素数４〜７個のビニルメチルケトン、ビニルエチルケトン、ビニルイソブチルケトン、（メタ）アクリルオキシアルキルプロパナールの他、（メタ）アクリルアミド、ピバリンアルデヒド、ジアセトン（メタ）アクリレート、アセトニルアクリレート、アセトアセトキシエチル（メタ）アクリレート等が好ましく、アクロレイン、ジアセトンアクリルアミド、ビニルメチルケトンがより好ましい。これらは、必要に応じて２種以上を選択して使用することもできる。
【００６５】
全単量体中のカルボニル基及び／又はアルデヒド基含有エチレン性不飽和単量体の含有量は、０．２〜１０質量％であるのが好ましく、０．５〜８質量％であるのがより好ましい。含有量が０．２質量％以上であれば、塗膜の耐ブロッキング性、耐凍害性、耐水性、耐候性、耐汚染性、耐溶剤性及び各種下地に対する密着性が向上し、１０質量％以下であれば重合安定性や塗膜の耐水性の低下が抑制できる。
【００６６】
ヒドラジン化合物としては、例えばエチレン−１，２−ジヒドラジン、プロピレン−１，３−ジヒドラジン、ブチレン−１，４−ジヒドラジン、シュウ酸ジヒドラジド、マロン酸ジヒドラジド、コハク酸ジヒドラジド、グルタル酸ジヒドラジド、アジピン酸ジヒドラジド、セバシン酸ジヒドラジド、マレイン酸ジヒドラジド、フマル酸ジヒドラジド、イソフタル酸ジヒドラジド、イタコン酸ジヒドラジド等の炭素数が２〜１５のジカルボン酸のジヒドラジドや、１，３−ビス（ヒドラジノカルボエチル）−５−イソプロピルヒダントイン、１，３−ビス（ヒドラジノカルボエチル）−５−（２−メチルメルカプトエチル）ヒダントイン、１−ヒドラジノカルボエチル−３−ヒドラジノカルボイソプロピル−５−（２−メチルメルカプトエチル）ヒダントイン等のヒダントイン骨格を有する化合物が挙げられる。これらは必要に応じて２種以上を選択して使用してもよい。
塗膜の耐汚染性を向上させる上では、ヒダントイン骨格を有するヒドラジン化合物が好ましく、１，３−ビス（ヒドラジノカルボエチル）−５−イソプロピルヒダントインがより好ましい。
【００６７】
また、カルボニル基及び／又はアルデヒド基含有エチレン性不飽和単量体とヒドラジン化合物の比率は、エマルション中のカルボニル基及び／又はアルデヒド基のモル数を（Ｐ）、エマルションの分散液に配合されるヒドラジン化合物のヒドラジノ基のモル数を（Ｑ）としたとき、比率（Ｐ）／（Ｑ）を０．１〜１０とすることが好ましく、０．８〜２とするのがより好ましい。（Ｐ）／（Ｑ）が０．１以上であれば、未反応のヒドラジン化合物による塗膜の耐水性の低下が抑制でき、（Ｐ）／（Ｑ）が１０以下であれば、エマルションの架橋度が高くなり、塗膜の耐ブロッキング性、耐凍害性、耐水性、耐候性、耐汚染性、耐溶剤性及び塗膜の各種下地に対する密着性が向上する。
【００６８】
重合体（Ｂ）の製造は、重合体（Ａ）の製造の場合と同様に、重合開始剤、界面活性剤、連鎖移動剤が使用できる。
【００６９】
本発明のエマルションの製造方法は、前記重合体（Ａ）の乳化重合及び／又は前記重合体（Ｂ）の乳化重合が、ポリオルガノシロキサン重合体（Ｘ）を含む水性分散液中で行われることが好ましい。特に、ポリオルガノシロキサン重合体（Ｘ）を含む水性分散液中で、エチレン性不飽和単量体（ａ）を１段以上で乳化重合して重合体（Ａ）を形成し、その後に引き続いて、エチレン性不飽和単量体（ｂ）を加え、乳化重合して重合体（Ｂ）を形成するのが好ましい。これにより、得られる異層構造を有するエマルションを主成分とする水性被覆材が、より高度な耐候性、塗膜物性を発現することができる。
【００７０】
ポリオルガノシロキサン重合体（Ｘ）を含む水性分散液としては、オルガノシロキサンを繰り返し単位とする重合体ブロック（III）、エチレン性不飽和単量体を繰り返し単位とする重合体ブロック（IV）、および重合体ブロック（III）と重合体ブロック（IV）に共重合したケイ素含有グラフト交叉剤（Ｖ）から構成されるグラフトブロック共重合体の水性樹脂分散液が挙げられる。
【００７１】
グラフトブロック共重合体を構成する重合体ブロック（III）は、ジメチルジメトキシシラン、ジメチルジエトキシシラン等のジメチルジアルコキシシラン類や、ヘキサメチルシクロトリシロキサン、オクタメチルシクロテトラシロキサン、デカメチルシクロペンタシロキサン、ドデカメチルシクロヘキサシロキサン、テトラデカメチルシクロヘプタシロキサン、ジメチルサイクリックス（ジメチルシロキサン環状オリゴマー３〜７量体混合物）等のジメチルシロキサン環状オリゴマー類や、ジメチルジクロロシラン等を原料として合成することができる。
原料の価格と得られる樹脂の熱安定性等の性能を考慮すると、重合体ブロック（III）の原料として最も好適なのは、ジメチルシロキサン環状オリゴマーである。
【００７２】
グラフトブロック共重合体を構成する重合体ブロック（IV）に用いられるエチレン性不飽和単量体としては、先に述べた各種のエチレン性不飽和単量体を、必要に応じて適宜選択して使用できる。重合体ブロック（IV）は、グラフトブロック共重合体１００質量部中、５０〜９９.５質量部の範囲内で含有されていることが好ましい。重合体ブロック（IV）の含有量が５０質量部以上であれば、硬化被膜の硬度、強度、耐汚染性が向上する傾向にある。また、９９.５質量部以下であれば、硬化被膜の可撓性、耐水性、耐侯性の低下を抑制できる傾向にある。より好ましい含有量は、６０〜９９質量部である。
【００７３】
ケイ素含有グラフト交叉剤（Ｖ）の具体例としては、ビニルメチルジメトキシシラン、ビニルトリメトキシシラン、ビニルトリエトキシシラン等のビニルシラン類；γ−メタクリロイルオキシプロピルトリメトキシシラン、γ−メタクリロイルオキシプロピルメチルジメトキシシラン、γ−オキシプロピルトリエトキシシラン等のメタクリロイルオキシアルキルシラン類；γ−アクリロイルオキシプロピルトリメトキシシラン、γ−アクリロイルオキシプロピルメチルジメトキシシラン、γ−アクリロイルオキシプロピルトリエトキシシラン等のアクリロイルオキシアルキルシラン類；γ−メルカプトプロピルトリメトキシシラン、γ−メルカプトプロピルメチルジメトキシシラン、γ−メルカプトプロピルメチルジエトキシシラン等のメルカプトアルキルシラン類；などが挙げられる。中でも、ビニル重合反応性、コストなどを考慮すると、メタクリロイルオキシアルキルシラン類、アクリロイルオキシアルキルシラン類、メルカプトアルキルシラン類が特に好ましい。これらは必要に応じて１種を単独で、または２種以上を組み合わせて使用できる。
【００７４】
ケイ素含有グラフト交叉剤（Ｖ）は、グラフトブロック共重合体中のケイ素原子の合計１００モル％を基準にして、０．５〜５０モル％の範囲内であることが好ましい。この含有量が０．５モル％以上であれば、硬化被膜の透明性が向上する傾向にあり、５０モル％以下であれば、硬化被膜の性能が向上する傾向にある。より好ましい含有量は、１〜１５モル％である。含有量が１モル％以上であれば、得られる硬化被膜の透明性が極めて良好となり、１５モル％以下であれば、乳化重合の際のラテックス安定性が良好となる。
【００７５】
また、本発明のエマルションの製造方法においては、乳化重合の後、得られたエマルションの分散液に塩基性化合物を添加して、ｐＨを６．５〜１０．０の範囲とするのが好ましい。これにより、安定性を高めることができる。特に、ｐＨを７．０〜１０．０とすれば、より優れた凍結−融解安定性を付与できる。
【００７６】
塩基性化合物としては、例えばアンモニア、トリエチルアミン、プロピルアミン、ジブチルアミン、アミルアミン、１−アミノオクタン、２−ジメチルアミノエタノール、エチルアミノエタノール、２−ジエチルアミノエタノール、１−アミノ−２−プロパノール、２−アミノ−１−プロパノール、２−アミノ−２−メチル−１−プロパノール、３−アミノ−１−プロパノール、１−ジメチルアミノ−２−プロパノール、３−ジメチルアミノ−１−プロパノール、２−プロピルアミノエタノール、エトキシプロピルアミン、アミノベンジルアルコール、モルホリン、水酸化ナトリウム、水酸化カリウム等が挙げられる。
これらの中で、ＶＯＣを含まないことが望まれる内装用途等の場合は、無機系塩基化合物を用いることが好ましい。更に、僅かな臭気が問題となる場合には、水酸化ナトリウムや水酸化カリウム等の非揮発性塩基化合物を用いることが好ましい。
【００７７】
このように、アニオン性界面活性剤（Ｉ）及びノニオン性界面活性剤（ＩＩ）の存在下で、エチレン性不飽和単量体（ａ）を１段以上で乳化重合して重合体（Ａ）を形成し、その後に、エチレン性不飽和単量体（ｂ）を加え、乳化重合して重合体（Ｂ）を形成することで、エマルションが得られる。
エマルションは粒子の形状で得られるが、その粒子径としては、粒子の安定性及び塗膜性能のバランスから、５０〜３００ｎｍであるのが好ましい。５０ｎｍ以上の粒子径のエマルション粒子を形成する重合条件であれば、重合中に凝集物が生じにくく、界面活性化剤の使用量が少なくてよいため、塗膜の耐水性を維持できる。また、３００ｎｍ以下のエマルション粒子であれば、造膜欠陥が生じにくい。
【００７８】
エマルションのＭＦＴは、６０℃以下であるのが好ましく、５０℃以下であるのがより好ましい。ＭＦＴが６０℃以下であれば、多量のＶＯＣ（成膜助剤）を配合する必要がなく、塗装後の乾燥が不十分な場合でも、残存するＶＯＣによる塗膜の耐ブロッキング性、耐水性の低下が、塗膜の耐凍害性も維持できる。
【００７９】
また、重合体（Ｂ）のＴｇとエマルションのＭＦＴの関係は、（エマルションのＭＦＴ）≦（重合体（Ｂ）のＴｇ＋３０℃）であることが好ましく、（エマルションのＭＦＴ）≦（重合体（Ｂ）のＴｇ＋２０℃）であることがより好ましい。上記の条件を満足すれば、多量の成膜助剤を配合する必要がなく、塗装後の乾燥が不十分な場合でも、残存するＶＯＣによる塗膜の耐ブロッキング性や耐水性の低下がないため、塗膜の耐凍害性も維持できる。
【００８０】
また、エマルション１００質量部に対して、造膜助剤、可塑剤等の有機揮発化合物を０〜２０質量部添加することでＭＦＴが１０℃以下となるようにすることが好ましい。より好ましくは０〜１０質量部である。造膜助剤及び可塑剤等のＶＯＣの添加量を２０質量部以下とすることで塗装後の乾燥が不十分な場合でも残存するＶＯＣによる塗膜の耐ブロッキング性や耐水性への悪影響もなく、塗膜の耐凍害性も維持できる。
【００８１】
以上説明した、本発明のエマルションの製造方法によれば、アニオン性界面活性剤（Ｉ）及びノニオン性界面活性剤（ＩＩ）の質量比と総量を規定することで、耐ブロッキング性、耐凍害性、耐水性、耐マッドクラック性及び耐候性に優れた塗膜を形成できる水性被覆材を得るためのエマルションを製造できる。
【００８２】
［水性被覆材］
本発明の水性被覆材は、本発明のエマルションの製造方法により得られる、異層構造のエマルションを含有する。
本発明の水性被覆材は、主成分であるエマルション及び前記界面活性剤、添加剤等で固形分を形成し、通常、固形分２０〜８０質量％の状態で使用される。
【００８３】
水性被覆材は、必要に応じて各種顔料、消泡剤、顔料分散剤、レベリング剤、たれ防止剤、艶消し剤、紫外線吸収剤、酸化防止剤、耐熱性向上剤、スリップ剤、防腐剤等を含有してもよい。また、他のエマルション樹脂、水溶性樹脂、粘性制御剤、メラミン類等の硬化剤と混合して使用してもよい。
【００８４】
本発明の水性被覆材を各種基材の表面に塗装する方法としては、例えば、噴霧コート法、ローラーコート法、バーコート法、エアナイフコート法、刷毛塗り法、ディッピング法、フローコート法等の各種の塗装法が選択できる。また、本発明の水性被覆材は、室温乾燥又は５０〜１８０℃の加熱乾燥で十分に造膜した塗膜が得られる。
【００８５】
本発明の水性被覆材は、セメントモルタル、スレート板、石膏ボード、押し出し成形板、発泡性コンクリート、金属、ガラス、磁器タイル、アスファルト、木材、防水ゴム材、プラスチック、珪酸カルシウム基材等の各種素材の表面仕上げ被覆材として有用であり、特に建築物、土木構造物等の躯体保護用水性被覆材として有用である。
【００８６】
本発明の水性被覆材は、特定の質量比と総量のアニオン性界面活性剤（Ｉ）及びノニオン性界面活性剤（ＩＩ）の存在下で、エチレン性不飽和単量体（ａ）を１段以上で乳化重合して重合体（Ａ）を形成し、その後に、エチレン性不飽和単量体（ｂ）を加え、乳化重合して重合体（Ｂ）を形成することで得られるエマルションを含むので、耐ブロッキング性、耐凍害性、耐水性、耐マッドクラック性及び耐候性に優れた塗膜を形成できる。
【実施例】
【００８７】
以下、実施例及び比較例を示し、本発明を詳細に説明する。ただし、本発明は以下の記載によって限定されるものではない。
ポリオルガノシロキサン重合体（Ｘ）の水性分散液の調製、評価用水性被覆材（白エナメル塗料、クリヤー塗料）の作製、エマルション分散液の物性の測定、及び評価用水性被覆材より得られる塗膜の評価は、下記方法に従って実施した。なお、以下の記載において、「部」及び「％」は全て質量基準である。
【００８８】
＜ポリオルガノシロキサン重合体（Ｘ）の水性分散液の調製＞
環状ジメチルシロキサンオリゴマー３〜７量体混合物９８部と、γ−メタクリロキシプロピルトリメトキシシラン２部、水３１０部およびドデシルベンゼンスルホン酸ナトリウム１部からなる組成物をホモミキサーで予備混合した後、圧力式ホモジナイザーによる２００ｋｇ／ｃｍ２の圧力で強制乳化してシリコン原料プレエマルションを得た。
次いで、水９０部およびドデシルベンゼンスルホン酸９部を攪拌機、還流冷却管、温度制御装置および滴下ポンプを備えたフラスコに仕込み、攪拌下に、フラスコの内温を８５℃に保ちながら４時間かけて上記のシリコン原料プレエマルションを滴下した。滴下終了後、さらに１時間重合を進行させた後、冷却してドデシルベンゼンスルホン酸と当モル量の水酸化ナトリウムを加えてポリオルガノシロキサン重合体（Ｘ）の水性分散液（ＳｉＥｍ）を調製した。固形分は１８％であった。
【００８９】
＜評価用水性被覆材（白エナメル塗料）の作製＞
タイペークＣＲ−９７（石原産業（株）製、塩素法酸化チタン）７０７ｇ、アデカコール−１９３（旭電化工業（株）製、顔料分散剤）１２ｇ、サーフィノールＤＦ−５８（エア・プロダクツ（株）製、消泡剤）２５ｇ、脱イオン水２５６ｇを十分に混合し、ガラスビーズを加えて高速分散機で３０分間顔料分散を行い、次いでガラスビーズ等を１００メッシュナイロン紗で濾別し、評価用ミルベースを得た（固形分７１％）。
次に、エマルションのＭＦＴが１０℃を超えるものは、造膜助剤としてＣＳ−１２（チッソ（株）製、造膜助剤）を添加しＭＦＴを１０℃以下にした。
次いで、エマルションの分散液１４１ｇ（固形分４２．５％基準）に対し、上記の評価用ミルベースを５６．３ｇ、ＲＨＥＯＬＡＴＥ３５０（ＲＨＥＯＸ（株）製、増粘剤）を０．５ｇ、順に加え、十分に攪拌し、粘度がフォードカップ♯４で３０秒程度になるように脱イオン水を加えて調整した。その後、再度１００メッシュナイロン紗を用いて濾過を行い、ＰＷＣ＝４０％の評価用の白エナメル塗料を得た。なお、「ＰＷＣ」とは、塗料（固形分）１００％中の顔料（固形分）の質量割合のことである。
【００９０】
＜評価用水性被覆材（クリヤー塗料）の作製＞
エマルションのＭＦＴが１０℃を超えるものは、造膜助剤としてＣＳ−１２（チッソ（株）製、造膜助剤）を添加しＭＦＴを１０℃以下にした。
次いで、エマルションの分散液１００ｇに対し、ＲＨＥＯＬＡＴＥ３５０（ＲＨＥＯＸ（株）製、増粘剤）を０．５ｇ、サーフィノールＤＦ−５８（エア・プロダクツ（株）製、消泡剤）０．５ｇを加え、十分に攪拌し、粘度がフォードカップ♯４で３０秒程度になるように脱イオン水を加えて調整した。その後、１００メッシュナイロン紗を用いて濾過を行い、評価用のクリヤー塗料を得た。
【００９１】
＜物性測定＞
（１）加熱残分の測定
ＪＩＳ  Ｋ６８２８  ５．１に準拠して測定を実施した。
【００９２】
（２）粘度の測定
ＪＩＳ  Ｋ６８２８  ５．４に準拠して測定を実施した。
【００９３】
（３）ｐＨの測定
ＪＩＳ  Ｋ６８２８  ５．３に準拠して測定を実施した。
【００９４】
（４）最低造膜温度（ＭＦＴ）の測定
ＪＩＳ  Ｋ６８２８  ５．１１に準拠して測定を実施した。
【００９５】
＜評価方法＞
（５）耐ブロッキング性（高温乾燥）の評価
評価用の白エナメル塗料をガラス板に６ミルアプリケータにて塗装（縦８０ｍｍ×横８０ｍｍ）し、１３０℃で５分間強制乾燥させた。次いで、５０℃まで冷却した後、５０℃雰囲気下で塗膜表面にガーゼを載せ、更にその上に事前に５０℃まで加温した分銅を置き、１．４Ｋｇ／ｃｍ２の荷重をかけ３０分間維持した。次いで、常温まで冷却した後、ガラス板を逆さまにしてゆっくりガーゼを剥がし、その時の剥がし難さ及びガーゼの痕跡を目視にて観察し、下記の基準に従って評価した。
◎：ガーゼが自然に落下し、塗膜上にガーゼの痕跡がほとんど残っていない。
○：ガーゼが自然に落下することはないが、塗膜上にガーゼの痕跡はほとんど残っていない。
△：ガーゼが自然に落下することはないが、少しの力で剥離することができ、ガーゼの痕跡が多少残っている。
×：ガーゼを剥離時に塗膜の一部も剥離し、ガーゼの痕跡がくっきり残っている。
【００９６】
（６）耐ブロッキング性（低温乾燥）の評価
評価用の白エナメル塗料をガラス板に塗装した後の５分間強制乾燥の温度を５０℃とする以外は前記（５）耐ブロッキング（高温乾燥）の評価と同様の評価を実施し、同様の評価基準で評価した。
【００９７】
（７）耐マッドクラック性の評価
評価用の白エナメル塗料をガラス板に８ミルアプリケータにて塗装し（縦１００ｍｍ×横１５ｍｍ）、１３０℃で２分間強制乾燥させた後、塗膜の「マッドクラック（割れ）」の有無を目視にて観察し、下記の基準に従って評価した。
◎：マッドクラックが殆ど見られず、連続した塗膜ができている。
○：塗装面の端部にマッドクラックが多少見られる。
△：マッドクラックが見られるが、塗装面の縦方向に対して５０％未満である。
×：塗装面の縦方向に対して５０％以上のマッドクラックが見られる。
【００９８】
（８）耐凍害性の評価
シーラーとしてダイヤナールＬＸ−１０１０（三菱レイヨン（株）製）を使用した白エナメル塗料（ＰＷＣ＝４０％）を用意した。
石膏スラグパーライト板（厚１２ｍｍ×縦１５０ｍｍ×横７０ｍｍ）の上に、上記シーラーを塗着量が９０〜１００ｇ／ｍ２（湿潤質量）となるように室温にてスプレー塗装し、１３０℃で５分間乾燥した。次いで、シーラー層の上に、評価用の白エナメル塗料を塗着量が９０〜１００ｇ／ｍ２（湿潤質量）となるように室温にてスプレー塗装し、１３０℃で５分間乾燥させ、試験板を作製した。この試験板を１日室温で放置した後、溶剤系の２液硬化型アクリル樹脂を用いて試験板の側面及び背面を、防水機能を有するようにシールした。１日経過後に、凍結融解試験機にて耐凍害性試験を行った。凍結融解試験条件は、−２０℃／２時間（空気中）及び２０℃／２時間（水中）のサイクル試験とした。
３０倍ルーペを用いて試験板にクラックが入るまでのサイクル数を測定し、下記の基準に従って評価した。
◎：３００サイクルでクラックなし。
○：２００サイクル以上、３００サイクル未満でクラックあり。
△：１００サイクル以上、２００サイクル未満でクラックあり。
×：１００サイクル未満でクラックあり。
【００９９】
（９）耐水性の評価
評価用のクリヤー塗料をガラス板に４ミルアプリケーターにて塗装し（縦８０ｍｍ×横８０ｍｍ）、１３０℃で５分間強制乾燥した。次いで、室温まで放冷した。その後、５０℃の温水にガラス板ごと２４時間浸漬し、その後ガラス板を引き上げて更に、室温にて２４時間放置して、乾燥した。得られた塗膜外観を目視にて観察し、下記の基準に従って評価した。
◎：塗膜の白化は少なく、引き上げ直後は完全に元の透明な塗膜となった。
○：多少塗膜の白化は認められるが、引き上げ後は２〜３時間程度でほぼ元の透明な塗膜となった。
△：多少塗装面の白化が認められ、乾燥２４時間後でも少し濁っており、４８時間後では辛うじて、元の透明な塗膜となった。
×：かなり塗装面が白化しており、乾燥２４時間後もかなり白化したままで、最後まで元の透明な塗膜にならなかった。
【０１００】
（１０）耐候性の評価
耐凍害性評価に使用したものと同様に、側面及び背面をシールした試験板を用い、シール１日経過後に、ダイプラ・メタルウェザーＫＵ−Ｒ４−Ｗ型（ダイプラ・ウィンテス（株）製）にて耐候性試験を行った。このとき、試験サイクルは、照射４時間（噴霧５秒／１５分）／結露４時間、ＵＶ強度：８５ｍＷ／ｃｍ２、ブラックパネル温度：照射時６３℃／結露時３０℃、湿度：照射時５０％ＲＨ／結露時９６％ＲＨ、の条件で、６００時間経過後の６０°グロスの保持率を耐候性の指標とし、下記の基準に従って評価した。
◎：９０％以上。
○：８０％以上、９０％未満。
△：６０％以上、８０％未満。
×：６０％未満、又は塗膜の剥離・クラックが生じたもの。
【０１０１】
［実施例１］
攪拌機、還流冷却管、温度制御装置、滴下ポンプを備えたフラスコに、脱イオン水１０３部、アデカリアソープＳＲ−１０２５（（株）ＡＤＥＫＡ製、固形分２５％）２．１２部、エマルゲンＥ−１１５０−６０Ｓ（花王（株）製、固形分６０％）０．４５部、表１の「単量体（ａ）」に示す共重合体の構成成分であるラジカル重合性単量体の混合物を仕込んだ。フラスコの内温を５０℃に昇温した後、過硫酸アンモニウム０．１５部と脱イオン水１部からなる水溶液を添加し、その直後に亜硫酸水素ナトリウム０．０５部と脱イオン水１部からなる水溶液を添加した。発熱ピークを確認した後、内温が８０℃になったところで、表１の「単量体（ｂ）」に示す共重合体の構成成分であるラジカル重合性単量体の混合物、脱イオン水２５部、アデカリアソープＳＲ−１０２５（固形分２５％）１．８８部、エマルゲンＥ−１１５０−６０Ｓ（固形分６０％）０．３８部を予め乳化分散させたプレエマルション液を内温８０℃で１．５時間かけて滴下した。滴下終了後、内温８０℃で１．５時間保持した後、室温まで冷却し、２８％アンモニア水０．８４部を添加してエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表２に示す。
【０１０２】
［実施例２］
最初にフラスコに仕込むアデカリアソープＳＲ−１０２５の仕込み量を３．２部、エマルゲンＥ−１１５０−６０Ｓの仕込み量を０．３３部、「単量体（ｂ）」のプレエマルション液作製時のアデカリアソープＳＲ−１０２５の仕込み量を１．６部、エマルゲンＥ−１１５０−６０Ｓの仕込み量を０．１７部とした以外は、実施例１と同様にしてエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表２に示す。
【０１０３】
［実施例３］
「単量体（ｂ）」のプレエマルション液作製時のアデカリアソープＳＲ−１０２５の仕込み量を３．４８部、エマルゲンＥ−１１５０−６０Ｓの仕込み量を０．７５部とした以外は、実施例１と同様にしてエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表２に示す。
【０１０４】
［実施例４］
表１に記載の組成の「単量体（ａ）」を使用する以外は、実施例１と同様にしてエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表２に示す。
【０１０５】
［実施例５］
表１に記載の組成の「単量体（ｂ）」を使用し、２８％アンモニア水の添加量を１．６８部にした以外は、実施例１と同様にしてエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表２に示す。
【０１０６】
［実施例６］
最初に仕込むフラスコに、ポリオルガノシロキサン重合体（Ｘ）の水性分散液（ＳｉＥｍ）１１．１部（固形分：２部）を追加した以外は、実施例１と同様にしてエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表２に示す。
【０１０７】
［実施例７］
表１に記載の組成の「単量体（ａ）」及び「単量体（ｂ）」を使用し、２８％アンモニア水添加後に、アジピン酸ジヒドラジド０．７部と脱イオン水１．５部からなる水溶液を添加した以外は、実施例１と同様にしてエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表２に示す。
【０１０８】
［比較例１］
「単量体（ｂ）」のプレエマルション液作製時のアデカリアソープＳＲ−１０２５の仕込み量を４．８８部、エマルゲンＥ−１１５０−６０Ｓの仕込み量を０．１５部とした以外は、実施例１と同様にしてエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表３に示す。
【０１０９】
［比較例２］
「単量体（ｂ）」のプレエマルション液作製時のアデカリアソープＳＲ−１０２５の仕込み量を５．８８部、エマルゲンＥ−１１５０−６０Ｓの仕込み量を１．２２部とした以外は、実施例１と同様にしてエマルションの分散液を得た。
得られたエマルションの分散液を用い、エマルション１００部に対し造膜助剤ＣＳ−１２を５部添加し、評価用水性被覆材（白エナメル塗料及びクリヤー塗料）を作製し、各評価を行った。結果を表３に示す。
【０１１０】
［比較例３］
攪拌機、還流冷却管、温度制御装置、滴下ポンプを備えたフラスコに、脱イオン水９３部、表３の「単量体（ａ）」に示す共重合体の構成成分であるラジカル重合性単量体の混合物、脱イオン水３５部、アデカリアソープＳＲ−１０２５（固形分２５％）５．６部、エマルゲンＥ−１１５０−６０Ｓ（固形分６０％）１．２部を予め乳化分散させたプレエマルション液の４０％を仕込んだ。フラスコの内温を５０℃に昇温した後、過硫酸アンモニウム０．１５部と脱イオン水１部からなる水溶液を添加し、その直後に亜硫酸水素ナトリウム０．０５部と脱イオン水１部からなる水溶液を添加した。発熱ピークを確認した後、内温が８０℃になったところで、残りのプレエマルション液を内温８０℃で１．５時間かけて滴下した。滴下終了後、内温８０℃で１．５時間保持した後、室温まで冷却し、２８％アンモニア水０．８４部を添加してエマルションの分散液を得た。
得られたエマルションの分散液を用い、エマルション１００部に対し造膜助剤ＣＳ−１２を１０部添加し、評価用水性被覆材（白エナメル塗料及びクリヤー塗料）を作製し、各評価を行った。結果を表３に示す。
【０１１１】
【表１】
2010138256.tif 000004
【０１１２】
【表２】
2010138256.tif 000005
【０１１３】
【表３】
2010138256.tif 000006
【０１１４】
なお、表１〜３中の略号は以下の通りである。また、単量体の単独重合体のＴｇおよび単量体のＳＰ値をカッコ内に示した。
ＭＭＡ：メチルメタクリレート[Ｔｇ：１０５℃、ＳＰ値：２０．１５（Ｊ／ｃｍ３）１／２]、
２−ＨＥＭＡ：２−ヒドロキシエチルメタクリレート[Ｔｇ：５５℃、ＳＰ値：２４．９８（Ｊ／ｃｍ３）１／２]、
ＧＭＡ：グリシジルメタクリレート[Ｔｇ：４６℃、ＳＰ値：２０．７７（Ｊ／ｃｍ３）１／２]、
ＴＡＣ：トリアリルシアヌレート[Ｔｇ：不明、ＳＰ値：２０〜３０（Ｊ／ｃｍ３）１／２]、
ＣＨＭＡ：シクロヘキシルメタクリレート[Ｔｇ：８３℃、ＳＰ値：１９．７８（Ｊ／ｃｍ３）１／２]、
ｎ−ＢＭＡ：ｎ−ブチルメタクリレート[Ｔｇ：２０℃、ＳＰ値：１９．１２（Ｊ／ｃｍ３）１／２]、
２−ＥＨＡ：２−エチルヘキシルアクリレート[Ｔｇ：−５５℃、ＳＰ値：１８．８３（Ｊ／ｃｍ３）１／２]、
ＫＢＭ−５０２：γ―メタクリロイルオキシプロピルジメトキシシラン（信越化学工業（株）製）[Ｔｇ：不明、ＳＰ値：２０（Ｊ／ｃｍ３）１／２未満]、
ＡＡ：アクリル酸[Ｔｇ：１０６℃、ＳＰ値：２５．７０（Ｊ／ｃｍ３）１／２]、
ＤＡＡＭ：ジアセトンアクリルアミド[Ｔｇ：６５℃、ＳＰ値：２０〜３０（Ｊ／ｃｍ３）１／２]、
アデカリアソープＳＲ−１０２５：反応性アニオン性界面活性剤（固形分２５％）（商品名、（株）ＡＤＥＫＡ製））、
エマルゲンＥ−１１５０−６０Ｓ：ノニオン性界面活性剤（固形分６０％）（商品名、花王（株）製））、
ＡＤＨ：アジピン酸ジヒドラジド。
【０１１５】
表１、２の結果から明らかなように、各実施例で得られたエマルションを含む塗料より形成される塗膜は、耐ブロッキング性、耐マッドクラック性、耐凍害性、耐水性、耐候性の全ての性能をかね備えていた。
これに対して、表３の結果から明らかなように、アニオン性界面活性剤（Ｉ）とノニオン性界面活性剤（ＩＩ）の質量比が１．７５：０．３６である比較例１で得られたエマルションを含む塗料より形成される塗膜は、耐マッドクラック性に劣っていた。
アニオン性界面活性剤（Ｉ）及びノニオン性界面活性剤（ＩＩ）の総量が、エチレン性不飽和単量体（ａ）とエチレン性不飽和単量体（ｂ）との合計質量１００質量部に対し、３質量部である比較例２で得られたエマルションを含む塗料より形成される塗膜は、耐マッドクラック性に著しく劣っていた。また、耐水性や耐候性にも劣っていた。
重合体（Ａ）を形成した後に、重合体（Ｂ）を形成しなかった比較例３で得られたエマルションを含む塗料より形成される塗膜は、耐ブロッキング性（特に、低温乾燥の場合）、耐マッドクラック性、及び耐凍害性に劣っていた。
以上のように、各比較例で得られたエマルションを含む塗料より形成される塗膜は、耐ブロッキング性、耐マッドクラック性、耐凍害性、耐水性、耐候性の物性バランスに劣っていた。
【０１１６】
このように、本発明によれば、特定の界面活性剤を特定の比率及び特定の質量部で乳化重合することにより異層構造を有するエマルション製造するので、耐ブロッキング性、耐凍害性、耐水性、耐マッドクラック性及び耐候性に優れた塗膜を形成する水性被覆材を提供することができる。
【産業上の利用可能性】
【０１１７】
本発明のエマルションの製造方法により得られるエマルションを含む水性被覆材は、工業上極めて有用なものであり、例えば金属、ガラス、磁器タイル、コンクリート、アスファルト、スレート、木材、ＡＬＣ、サイディングボード、防水ゴム材、押出成形板、プラスチック等の各種素材の表面仕上げ等に使用することができ、主に建築物、土木構造物等の躯体保護に使用する水性被覆材として極めて有用である。